【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
アノードと、
カソードと、
上記アノードと前記カソードとの間に配置されるイオノマー膜と、
前記イオノマー膜内に配置される触媒的に活性な成分であって、コバルトカチオンおよびホウ素安定化酸化ケイ素の粒子を含む、触媒的に活性な成分と
を含む、電気化学燃料電池膜電極アセンブリ。
【請求項２】
アノードと、カソードと、前記アノードと前記カソードとの間に配置されるイオノマー膜とを含む電気化学燃料電池膜電極アセンブリで過酸化水素ラジカル抵抗を増加させる方法が、
触媒的に活性な成分を前記イオノマー膜内に導入する工程であって、前記触媒的に活性な成分がコバルトカチオンおよびホウ素安定化酸化ケイ素を含む工程を含む、方法。
【請求項３】
過酸化物ラジカルの攻撃に対する抵抗を増加させるための、電気化学燃料電池膜電極アセンブリを動作する方法であって、
（ａ）イオン交換ポリマーを含むイオノマー膜を提供する工程であって、前記イオノマー膜が向かい合った第１および第２の側面を有する、工程と、
（ｂ）前記イオノマー膜の前記第１の側面に隣接してアノード電極を形成する工程と、
（ｃ）前記イオノマー膜の前記第２の側面に隣接してカソード電極を形成する工程と、
（ｄ）触媒的に活性な成分を前記イオノマー膜内に導入する工程であって、前記触媒的に活性な成分がコバルトカチオンおよびホウ素安定化酸化ケイ素の粒子を含む、工程と、
（ｅ）前記アノード電極および前記カソード電極の間で電気回路を形成する工程と、
（ｆ）前記電気回路において電流を生じさせるため、前記アノード電極に燃料、および前記カソード電極に酸素を提供する工程と
を含む方法。
【手続補正２】
【補正対象書類名】明細書
【補正対象項目名】００７９
【補正方法】変更
【補正の内容】
【００７９】
過酸化水素安定性試験のための手順
２５ｍｍ×２００ｍｍの試験管に、０．５ｇまたは１．０ｇ片の乾燥された金属化Ｎａｆｉｏｎ（登録商標）膜（真空オーブン中９０℃で１時間）を添加した。これに、５０ｍＬの３％過酸化水素溶液および１ｍＬの硫酸鉄（ＦｅＳＯ4*７Ｈ2Ｏ）溶液（１０ｍＬのＨ2Ｏ中０．００６ｇ）をした。膜を溶液に浸漬しておくために、撹拌棒を上に置いた。この試料管を熱水浴（８５℃）にゆっくり浸漬させ、１８時間加熱した。試料を取り出し、冷却時に、液体を試験管から、風袋を測定した４００ｍＬビーカーにデカンテーションした。管および膜を脱イオン水ですすぎ、そしてすすいだ水をビーカーに入れた。２滴のフェノールフタレインを添加し、そして溶液がピンク色に変化するまで、ビーカーの内容物を０．１Ｎ  ＮａＯＨで滴定した。ビーカーを計量した。メスフラスコ中、１０ｍＬの滴定された溶液と１０ｍＬの酢酸ナトリウム緩衝液の混合物を脱イオン水で２５ｍＬまで希釈した。フッ化物イオン選択電極を使用して導電率を記録し、そして「ｐｐｍ」対「ｍＶ」校正曲線からフッ化物の量（ｐｐｍ）を決定した。同様の膜の断片において、この実験をさらに２回繰り返した。
本発明は以下の実施の態様を含むものである。
１．アノードと、
カソードと、
上記アノードと前記カソードとの間に配置されるイオノマー膜と、
前記イオノマー膜内に配置される触媒的に活性な成分であって、コバルトカチオンおよびホウ素安定化酸化ケイ素の粒子を含む、触媒的に活性な成分と
を含む、電気化学燃料電池膜電極アセンブリ。
２．前記コバルトカチオンが、Ｃｏ2+カチオンおよびＣｏ3+カチオンを含む、前記１に記載の電気化学燃料電池膜電極アセンブリ。
３．前記触媒的に活性な成分が、前記電極に追加的に配置される、前記１に記載の電気化学燃料電池膜電極アセンブリ。
４．前記イオノマー膜が、１０００以下の当量を有するポリマーを含む、前記１に記載の電気化学燃料電池膜電極アセンブリ。
５．前記イオノマー膜が、９００以下の当量を有するポリマーを含む、前記１に記載の電気化学燃料電池膜電極アセンブリ。
６．前記イオノマー膜が、８００以下の当量を有するポリマーを含む、前記１に記載の電気化学燃料電池膜電極アセンブリ。
７．前記イオノマー膜が強化膜である、前記１に記載の電気化学燃料電池膜電極アセンブリ。
８．前記イオノマー膜が高密度膜である、前記１に記載の電気化学燃料電池膜電極アセンブリ。
９．前記高密度膜が押出成形膜である、前記８に記載の電気化学燃料電池膜電極アセンブリ。
１０．前記高密度膜が溶媒キャスティング膜である、前記８に記載の電気化学燃料電池膜電極アセンブリ。
１１．前記粒子が、２００ナノメートル未満の平均粒径を有するコロイド状粒子である、前記１に記載の電気化学燃料電池膜電極アセンブリ。
１２．前記粒子が、１００ナノメートル未満の平均粒径を有するコロイド状粒子である、前記１に記載の電気化学燃料電池膜電極アセンブリ。
１３．前記粒子が、２５ナノメートル未満の平均粒径を有するコロイド状粒子である、前記１に記載の電気化学燃料電池膜電極アセンブリ。
１４．前記イオノマーが炭化水素イオノマーである、前記１に記載の電気化学燃料電池膜電極アセンブリ。
１５．前記イオノマーが、部分的にフッ素化されたイオノマーである、前記１に記載の電気化学燃料電池膜電極アセンブリ。
１６．前記イオノマーが、高度にフッ素化されたイオノマーである、前記１に記載の電気化学燃料電池膜電極アセンブリ。
１７．前記イオノマーが、ペルフッ素化されたスルホン酸イオノマーである、前記１に記載の電気化学燃料電池膜電極アセンブリ。
１８．前記コロイド状粒子が、前記アノードまたは前記カソード内に追加的に含有される、前記１１に記載の電気化学燃料電池膜電極アセンブリ。
１９．前記コロイド状粒子が層に存在する、前記１１に記載の電気化学燃料電池膜電極アセンブリ。
２０．アノードと、カソードと、前記アノードと前記カソードとの間に配置されるイオノマー膜とを含む電気化学燃料電池膜電極アセンブリで過酸化水素ラジカル抵抗を増加させる方法が、
触媒的に活性な成分を前記イオノマー膜内に導入する工程であって、前記触媒的に活性な成分がコバルトカチオンおよびホウ素安定化酸化ケイ素を含む工程を含む、方法。
２１．前記触媒的に活性な成分を導入する工程が、溶媒中の前記触媒的に活性な成分の溶液を、前記イオノマー膜に吸収させる工程を含む、前記２０に記載の方法。
２２．前記触媒的に活性な成分を導入する工程が、イオノマーと溶媒と前記触媒的に活性な成分との混合物から、前記イオノマー膜を溶液キャスティングする工程を含む、前記２０に記載の方法。
２３．過酸化物ラジカルの攻撃に対する抵抗を増加させるための、電気化学燃料電池膜電極アセンブリを動作する方法であって、
（ａ）イオン交換ポリマーを含むイオノマー膜を提供する工程であって、前記イオノマー膜が向かい合った第１および第２の側面を有する、工程と、
（ｂ）前記イオノマー膜の前記第１の側面に隣接してアノード電極を形成する工程と、
（ｃ）前記イオノマー膜の前記第２の側面に隣接してカソード電極を形成する工程と、
（ｄ）触媒的に活性な成分を前記イオノマー膜内に導入する工程であって、前記触媒的に活性な成分がコバルトカチオンおよびホウ素安定化酸化ケイ素の粒子を含む、工程と、
（ｅ）前記アノード電極および前記カソード電極の間で電気回路を形成する工程と、
（ｆ）前記電気回路において電流を生じさせるため、前記アノード電極に燃料、および前記カソード電極に酸素を提供する工程と
を含む方法。
２４．前記燃料が、水素、メタノール、エタノール、ホルムアルデヒドおよびギ酸からなる群から選択される、前記２３に記載の方法。